(57)【要約】  本発明は、流動接触分解工程のガソリン溜分流れの一部として通常見られる硫黄化合物を減少させる能力を有する特定の触媒組成物および方法に向けたものである。本発明は、平衡分解用触媒組成物が動的転化活性が少なくとも約３の少なくとも１種のＹ型ゼオライトをルイス酸含有アルミナ複合体と組み合わせて含んで成っていて前記ルイス酸含有アルミナ複合体がこの組成物の少なくとも５０重量パーセントの量で存在することを要求する。その結果として生じる平衡触媒組成物が示す動的転化活性は少なくとも約２である。【特許請求の範囲】
【請求項１】
流動接触分解装置の中に保持されて有機硫黄含有化合物を含有する炭化水素原料の分解で使用可能な平衡分解用触媒組成物であって、
ａ）無機酸化物マトリックスの中に含まれていて少なくとも約３の動的転化活性を示すＹ型ゼオライト、
ｂ）この組成物の約５０重量パーセントより多い量で存在するルイス酸含有アルミナ複合体、
を含んで成っていて少なくとも約２の動的転化活性を示す組成物。
【請求項２】
前記Ｙ型ゼオライトがＵＳＹ、ＲＥＹ、ＲＥＵＳＹ、ＣＲＥＹ、ＣＲＥＵＳＹ、ＭｇＵＳＹ、ＺｎＵＳＹまたはＭｎＵＳＹ型のゼオライトおよびこれらの混合物から選択される請求項１記載の組成物。
【請求項３】
前記Ｙ型ゼオライトがＵＳＹ、ＲＥＹ、ＲＥＵＳＹ、ＣＲＥＹおよびＣＲＥＵＳＹ型のゼオライトから選択される請求項１記載の組成物。
【請求項４】
前記Ｙ型ゼオライトがこのゼオライトのセル構造の中に希土類金属イオンを含有する請求項３記載の組成物。
【請求項５】
前記平衡ゼオライトの平均単位セルサイズが少なくとも２４．２５Åである請求項１記載の組成物。
【請求項６】
前記平衡ゼオライトの平均単位セルサイズが少なくとも２４．２５Åである請求項３記載の組成物。
【請求項７】
前記ゼオライトの平均単位セルサイズが約２４．３から２４．５Åである請求項５記載の組成物。
【請求項８】
前記ゼオライトの平均単位セルサイズが約２４．３から２４．５Åである請求項６記載の組成物。
【請求項９】
前記ゼオライトがこのゼオライトのセル構造の中に希土類原子を含有する請求項５記載の組成物。
【請求項１０】
前記ゼオライトがこのゼオライトのセル構造の中に希土類原子を含有する請求項６記載の組成物。
【請求項１１】
成分ａ）の少なくとも５０重量パーセントがＹ型ゼオライトで構成されている請求項１記載の組成物。
【請求項１２】
成分ａ）の少なくとも５０重量パーセントがＹ型ゼオライトで構成されている請求項３記載の組成物。
【請求項１３】
成分ａ）の少なくとも５０重量パーセントがＹ型ゼオライトで構成されている請求項４記載の組成物。
【請求項１４】
成分ａ）の少なくとも５０重量パーセントがＹ型ゼオライトで構成されている請求項５記載の組成物。
【請求項１５】
成分ａ）の少なくとも５０重量パーセントがＹ型ゼオライトで構成されている請求項６記載の組成物。
【請求項１６】
成分ａ）の少なくとも５０重量パーセントがＹ型ゼオライトで構成されている請求項７記載の組成物。
【請求項１７】
成分ａ）の少なくとも５０重量パーセントがＹ型ゼオライトで構成されている請求項９記載の組成物。
【請求項１８】
前記ルイス酸含有アルミナ成分ｂ）がＮｉ、Ｃｕ、Ｚｎ、Ａｇ、Ｃｄ、Ｉｎ、Ｓｎ、Ｈｇ、Ｔｌ、Ｐｂ、Ｂｉ、Ｂ、Ａｌ（Ａｌ２Ｏ３を除く）、Ｍｇ、ＭｎもしくはＧａまたはこれらの混合物から成る群から選択される金属をゼロ原子価状態でか或は酸化物として有する請求項１、２、３、４、５、６、７、８、９、１０、１１、１２、１３、１４、１５、１６または１７記載の組成物。
【請求項１９】
前記ルイス酸含有アルミナ成分ｂ）がＺｎ、Ｔｉ、Ｃｏ、ＭｏもしくはＦｅまたはこれらの混合物から成る群から選択される金属をゼロ原子価状態でか或は酸化物として有する請求項１７記載の組成物。
【請求項２０】
前記アルミナ成分ｂ）のルイス酸金属がＺｎを含んで成る請求項１７記載の組成物。
【請求項２１】
前記成分ｂ）の金属酸化物基質がアルミナである請求項１７記載の組成物。
【請求項２２】
前記アルミナが１から１５０μの粒子サイズおよび３０から４００ｍ２／ｇの表面積を有する請求項２０記載の組成物。
【請求項２３】
成分ｂ）が更にランタナもしくはバリアもしくはこれらの混合物も含有するルイス酸含有アルミナである請求項１８記載の組成物。
【請求項２４】
この組成物が粒子を含んでいて、この粒子が成分ａ）の一部として前記Ｙ型ゼオライトを２０から４０重量パーセント含有し、前記成分ｂ）を５０重量パーセント以上含有しかつ無機結合剤を１０から３０重量パーセント含有して成り、前記Ｙ型ゼオライトが成分ｂ）の５０重量パーセント未満の量で存在する請求項１記載の組成物。
【請求項２５】
この組成物がＹ型ゼオライト含有量が２０から９０重量パーセントで無機酸化物マトリックス含有量が８０から１０重量パーセントの成分ａ）の粒子と成分ｂ）の粒子の混合物を含んで成る請求項１記載の組成物。
【請求項２６】
成分ａ）の粒子がＹ型ゼオライトを６０から８０重量パーセント含んで成る請求項２４記載の組成物。
【請求項２７】
流動接触分解装置の接触分解反応槽の中で有機硫黄化合物を含有する炭化水素原料を流動分解用触媒組成物のインベントリーと接触させ、前記反応槽から液状および気体状生成物流れを取り出し、前記インベントリーの一部を前記装置に含まれる再生装置に移送して混入物を除去した後、それを前記反応槽に戻し、前記インベントリーの一部を前記装置から取り出すと同時にそれを新鮮な触媒組成物と交換することで前記インベントリーを平衡状態にすることを含んで成る有機硫黄化合物含有炭化水素原料の改良接触分解方法であって、前記装置の中の流動分解用触媒組成物のインベントリーを請求項１記載の組成物で構成させそして沸点が約２２０℃以下の液状生成物を回収するが、前記液状生成物の硫黄含有量が、平衡活性が３未満であるか或はルイス酸含有アルミナが５０重量パーセント未満であるか或は両方であるＦＣＣ用ゼオライト触媒で構成されている組成物を用いた時に達成される硫黄含有量よりも少なくとも１５重量パーセント低いことを含んで成る改良された接触分解方法。
【発明の詳細な説明】
【技術分野】
【０００１】
本発明は、流動接触分解方法（ｆｌｕｉｄ  ｃａｔａｌｙｔｉｃ  ｃｒａｃｋｉｎｇ  ｐｒｏｃｅｓｓｅｓ）で有用な改良された触媒組成物に向けたものである。本触媒組成物は、前記方法のガソリン溜分流れの一部として通常見られる硫黄化合物を減少させる能力を有する。本発明は、更に、本主題触媒組成物を用いることで硫黄含有化合物の量が実質的に低下した軽質および重質ガソリン溜分の生成物流れがもたらされるようにする改良された流動接触分解方法にも向けたものである。
【背景技術】
【０００２】
接触分解は商業的に非常に大規模に適用されている石油精製方法である。米国の精油所の多量のガソリンブレンド用プール（ｇａｓｏｌｉｎｅ  ｂｌｅｎｄｉｎｇ  ｐｏｏｌ）は流動接触分解（ＦＣＣ）方法を用いて製造されたものである。この方法では、重質炭化水素原料に転化反応を触媒の存在下で高温で受けさせて軽質生成物を生じさせるが、その大部分は気相中で行われる。それによって、その原料をガソリン、留出油および他の液状溜分生成物流れ、ならびに１分子当たりの炭素原子数が４以下の気体状軽質分解生成物に転化させる。接触分解方法の特徴的な３段階には下記が含まれる：重質炭化水素供給流れを軽質生成物に転化させる分解段階、触媒材料が吸着していた炭化水素を除去するストリッピング（ｓｔｒｉｐｐｉｎｇ）段階、そして生じたコークスを触媒材料から焼失（ｂｕｒｎ  ｏｆｆ）させる再生段階。その後、その再生された触媒を再循環させて分解段階で再び用いる。
【０００３】
接触分解用原料には一般に有機硫黄化合物、例えばメルカプタン、スルフィドおよびチオフェンなどばかりでなく他の硫黄含有種が含まれている。それに相当して、そのような硫黄化合物のほぼ半分は主にチオフェンでない硫黄化合物が接触分解を受けることで分解過程中に硫化水素に転化するにも拘らず、分解工程の生成物は硫黄不純物を含有する傾向がある。チオフェン化合物は除去が最も困難であることが確認されている。分解生成物に入っている硫黄の比分布は供給材料、触媒の種類、存在する添加剤、転化率および他の操作条件を包含する数多くの要因に依存するが、如何なる場合にも、ある比率で硫黄が軽質もしくは重質ガソリン画分の中に入り込んで製品プールの中に持ち込まれる傾向がある。石油原料には一般にいろいろな硫黄媒介混入物が入っているが、主な関心の１つは、置換されていないチオフェンおよびヒドロカルビルで置換されているチオフェンそしてそれの誘導体、例えばチオフェン、メチルチオフェン、エチルチオフェン、プロピルチオフェン、テトラヒドロチオフェン、ベンゾチオフェンなどがＦＣＣ工程の重質および軽質ガソリン溜分製品流れの中に存在する点にある。そのようなチオフェン化合物の沸点は一般に軽質および重質ガソリン溜分の沸点の範囲内であり、従って、製品流れの中に濃縮して来る。石油製品にかけられる環境規制が厳しくなってきており、例えば改質ガソリン（Ｒｅｆｏｒｍｕｌａｔｅｄ  Ｇａｓｏｌｉｎ）（ＲＦＧ）規制などに伴って、製品の硫黄含有量、特にチオフェン化合物に起因する硫黄含有量を減らす試みが数多く成されてきた。
【０００４】
分解を開始する前にＦＣＣ供給材料に水素化処理を行なうことで硫黄を除去する１つのアプローチが成された。このようなアプローチは高い効果を示しはするが装置の投資費用の点ばかりでなく操作的に水素消費量が高いことから高価である傾向がある。分解生成物に水素化処理を行なうことで硫黄を除去する別のアプローチも成された。再び、そのような解決法も有効ではあるが、高オクタンオレフィン成分（ｈｉｇｈ  ｏｃｔａｎｅ  ｏｌｅｆｉｎｉｃ  ｃｏｍｐｏｎｅｎｔｓ）が飽和状態になった時に製品の価値有るオクタンが失われる可能性があると言った欠点を有する。
【０００５】
分解工程自身を行っている時にチオフェン系硫黄（ｔｈｉｏｐｈｅｎｉｃ  ｓｕｌｆｕｒ）の除去を達成することができれば、これは経済性の観点から望ましいことである、と言うのは、それによって追加的処理を行うことなくガソリンブレンド用プールの主成分に脱硫を有効に行なうことができるからである。ＦＣＣ工程サイクル中に硫黄を除去する目的でいろいろな触媒作用材料が開発されてきた。例えば、ＦＣＣ用触媒にバナジウムおよびニッケル金属を含浸させると生成物の硫黄濃度が低下することが示された（非特許文献１を参照）。この文献にはまた亜鉛をアルミナに含浸させることを基にした硫黄減少用添加剤（ｓｕｌｆｕｒ  ｒｅｄｕｃｔｉｏｎ  ａｄｄｉｔｉｖｅ）を用いるとＦＣＣ製品に入っている硫黄が有効に減少することも示された。しかしながら、金属を含浸させたＦＣＣ触媒をそのような硫黄減少用添加剤と混合するとそれの効果が抑制された。
【０００６】
製品の硫黄を減少させる別の進展は再生装置の排煙から硫黄を除去することが中心であった。Ｃｈｅｖｒｏｎが進展させた初期のアプローチでは、ＦＣＣ再生装置に入っている硫黄酸化物を吸着する添加剤としてアルミナ化合物を用い、これを分解用触媒のインベントリー（ｉｎｖｅｎｔｏｒｙ）に添加すると、その吸着された硫黄化合物は供給材料に入って工程の中に入り込み、そのサイクルの分解部分中に硫化水素として放出された後、これがその装置の製品回収セクションの中に入り込み、そこからそれを除去することが行われた（非特許文献２を参照）。再生装置の煙道ガスから硫黄を除去しても、製品の硫黄濃度はほとんど全く影響を受けない。
【０００７】
再生装置の煙道ガスから硫黄酸化物を除去する代替技術は、ＦＣＣ装置の中を循環している触媒インベントリーに添加する添加剤としてマグネシウム−アルミニウムスピネルを用いることが基になった技術である。この種類の硫黄除去用添加剤を開示している典型的な特許には特許文献１、２、３、４などが含まれる。しかしながら、再び、液状製品、例えばガソリンなどに入っている硫黄の量はあまり影響を受けない。
【０００８】
液状の分解生成物に入っている硫黄の濃度を低くする触媒組成物が特許文献５および６に記述された（これの教示は引用することによって全体が本明細書に組み入れられる）。この文献はアルミナ担持ルイス酸で構成させた添加剤を通常のゼオライト含有分解用触媒に少量添加することを提案している。このような系は分解工程中に硫黄を減少させると言った利点を有するが、一般に、その記述した添加剤をその組成物に入れて用いる量が約１０重量パーセントを超えると利点(例えば、他の生成物の選択率を保持しながら硫黄を高度に除去する)がその添加剤の濃度に比例しなくなると考えられている。ＦＣＣＵの中で流動している粒子の量は固定された量であり得ることを考慮に入れると、添加剤、例えばアルミナに担持されているルイス酸である添加剤（ＷｏｒｍｓｂｅｃｈｅｒおよびＫｉｍの）などを含有させるとＦＣＣＵの中に入っている基礎の分解用触媒の量が少なくなり、従って重質原料から所望生成物への転化が比例して少なくなる可能性がある。
【特許文献１】米国特許第４，９６３，５２０号
【特許文献２】米国特許第４，９５７，８９２号
【特許文献３】米国特許第４，９５７，７１８号
【特許文献４】米国特許第４，７９０，９８２号
【特許文献５】ＷｏｒｍｓｂｅｃｈｅｒおよびＫｉｍの米国特許第５，３７６，６０８号
【特許文献６】ＷｏｒｍｓｂｅｃｈｅｒおよびＫｉｍの米国特許第５，５２５，２１０号
【非特許文献１】Ｍｙｒｓｔａｄ他、「Ｅｆｆｅｃｔ  ｏｆ  Ｎｉｃｋｅｌ  ａｎｄ  Ｖａｎａｄｉｕｍ  ｏｎ  Ｓｕｌｆｕｒ  Ｒｅｄｕｃｔｉｏｎ  ｏｆ  ＦＣＣ  Ｎａｐｈｔａ」、Ａｐｐｌｉｅｄ  Ｃａｔａｌｙｓｔ  Ａ：Ｇｅｎｅｒａｌ  １９２（２０００）、２２９−３０５頁
【非特許文献２】Ｋｒｉｓｈｎａ他、Ａｄｄｉｔｉｖｅｓ  Ｉｍｐｒｏｖｅｄ  ＦＣＣ  Ｐｒｏｃｅｓｓ，Ｈｙｄｒｏｃａｒｂｏｎ  Ｐｒｏｃｅｓｓｉｎｇ、１９９１年１１月、５９−６６頁
【発明の開示】
【発明が解決しようとする課題】
【０００９】
ＦＣＣ工程で用いるに適していて原料から所望生成物への転化を実質的に保持しながら軽質および重質ガソリン溜分のチオフェンおよびこれらの誘導体の濃度を有意に低くする能力を有する触媒組成物が得られたならば、これは望ましいことである。
【００１０】
更に、ＦＣＣ工程で用いるに適していてチオフェンおよびこれの誘導体の濃度低下をＦＣＣＵで実施する工程の機能の一部としてもたらし得る触媒が得られたならば、これは望ましいことである。
【００１１】
更にその上、ＦＣＣ工程で用いるに適していて全体として分解活性および生成物選択性を実質的に保持しながらチオフェンおよびこれの誘導体の濃度をＦＣＣ工程の機能の一部として実質的に低くする能力を有する触媒が得られたならば、これは望ましいことである。
【課題を解決するための手段】
【００１２】
本発明は、ＦＣＣ工程の軽質および重質ガソリン溜分に含まれる硫黄（例えばチオフェンおよびこれらの誘導体）含量を減少させるような改良された触媒組成物およびこれを用いたＦＣＣ方法に向けたものである。更に、本発明の触媒組成物は、ＦＣＣＵから回収した軽質および重質ガソリン溜分に含まれる硫黄の除去の向上も示す。
【００１３】
具体的には、本発明は、本明細書の以下に定義する如き本発明の仮想平衡（ｓｉｍｕｌａｔｅｄ  ｅｑｕｉｌｉｂｒｉｕｍ）分解用触媒組成物が少なくとも２の動的転化活性（ｋｉｎｅｔｉｃ  ｃｏｎｖｅｒｓｉｏｎ  ａｃｔｉｖｉｔｙ）を示すと言った組成物が生じるようにルイス酸含有アルミナとＹ型ゼオライト含有触媒で構成させたＦＣＣ用触媒組成物に向けたものである。
（発明の詳細な説明）
本発明は、流動接触分解（ＦＣＣ）工程で用いるに有用な触媒組成物に向けたものである。本触媒組成物は工程操作様式を変えることなくＦＣＣＵに入れる触媒材料のインベントリーとして使用可能である。
【００１４】
本組成物は、本明細書の以下に詳細に記述するように、Ｙ型シリカ−アルミナゼオライト触媒組成物をルイス酸含有アルミナ材料と組み合わされた状態で含んで成る。前記ルイス酸含有アルミナ材料を本触媒組成物の総量の少なくとも５０重量パーセント存在させる必要があり、その結果として生じた組成物は少なくとも約２の仮想平衡活性を示す。本発明は、更に、本ＦＣＣ用触媒組成物をＦＣＣＵに入れてこれに硫黄含有炭化水素原料を接触させる改良されたＦＣＣ方法も包含する。
【００１５】
流動分解用触媒はケイ素とアルミニウムの酸化物で構成されている微細な多孔質粉末状材料である。ある場合にはまた他の元素を少量存在させることも可能である。ＦＣＣＵ反応槽に導入した石油炭化水素原料がこの反応槽の条件下でカーボカチオン（ｃａｒｂｏｃａｔｉｏｎ）反応を起こして前記炭化水素の分子の大きさが小さくなる。気体を吹き込むと前記触媒作用を示す粉末状材料が流体様状態を達成して、これが液体のように挙動する。そのような特性によって前記触媒と炭化水素原料の接触が向上しかつそれらが前記反応槽と工程全体の他の装置（例えば再生装置）の間を循環し得る。従って、本産業ではそのような材料を記述する目的で用語「流動」が採用されている。
【００１６】
「新鮮な」流動分解用触媒は、製造そして販売されたままの触媒組成物である。
【００１７】
「平衡」流動分解用触媒は、ＦＣＣ装置の中を循環している触媒組成物がＦＣＣＵ環境の中で定常状態を達成した後のインベントリーである。
【００１８】
「仮想平衡」は、ＦＣＣＵの平衡分解用触媒を模擬するように実験室で蒸気処理された流動分解用触媒を指す。そのような仮想平衡状態を達成する１つの実験室手順は、新鮮な触媒に１５００度Ｆ（８１６℃）の蒸気を１気圧の蒸気下で４時間当てる手順である。別の不活性化手順はいわゆるＣＰＳ（循環プロピレン蒸気）不活性化であり、この場合には、蒸気による不活性化効果に加えてＲＥＤＯＸ工程を模擬するようにプロピレンと空気を用いる［Ａｍｅｒｉｃａｎ  Ｃｈｅｍｉｃａｌ  Ｓｏｃｉｅｔｙ  Ｓｙｍｐｏｓｉｕｍ  Ｓｅｒｉｅｓ、Ｎｏ．６３４、１７１−１８３頁（１９９６）を参照］。
【００１９】
新鮮な触媒がＦＣＣＵ内で平衡状態になる時、それはいろいろな条件、例えば原料混入物の付着および苛酷な再生操作条件などにさらされる。このように、平衡触媒は金属混入物を高い濃度で含有し、示す活性がいくらか低くなっており、ゼオライト骨組の中のアルミニウム原子含有量が低くなっておりかつ新鮮な触媒とは異なる物性を有する可能性がある。精油者は、循環している触媒インベントリーの品質（例えばこれの活性および金属含有量）を調節する目的で平衡触媒を再生装置から少量取り出してそれを新鮮な触媒と交換することを通常の操作で行っている。用語「平衡触媒」、「使用済み触媒」（ＦＣＣ装置から取り出した）および「再生触媒」（再生装置から出る触媒）は本発明の目的で等しいと見なす。
【００２０】
流動分解用触媒が仮想平衡状態で示す動的転化率は、重質炭化水素原料の転化パーセント［即ち、一単位の原料から生じた生成物のパーセント（生成物はコークスおよび沸点が４３０度Ｆ（２２１℃）以下の生成材料である）］を１００引く重質原料の転化パーセント（この上に定義した如き）で割った値で評価する如き転化率である。
【００２１】
「動的転化活性」は、ＡＳＴＭ微細活性（ｍｉｃｒｏａｃｔｉｖｉｔｙ）試験（ＡＳＴＭ−５１５４）に従って、典型的なガスオイル（ｇａｓ  ｏｉｌ）供給材料、例えば本明細書の以下に示す表１に記述する如き供給材料を用いてオイルに対する触媒の重量比を４にして測定した動的転化率を指す。
【００２２】
平衡ゼオライト触媒を新鮮な触媒に交換することは一般に活性に対する費用を基にして行われる。精油者は所望炭化水素生成物溜分の生産に対して新鮮な触媒をインベントリーに導入する費用の均衡を取る必要がある。そのような平衡触媒が示す動的転化活性を少なくとも２、好適には２から３またはそれ以上の値に維持するのが望ましい。しかしながら、本分野の技術者は、添加剤をほんの少量でも添加剤として存在させると存在する量の触媒が希釈され、それによって、平衡触媒組成物が全体として示す活性が経済的に有効な方法を得るに望まれる活性よりも低くなってしまうと理解していた（非特許文献２参照）。本ＦＣＣ分解用触媒は特定のＹ型ゼオライト含有触媒材料を少なくとも約５０重量パーセントのルイス酸含有アルミナ添加剤と組み合わせることで構成させた触媒である（それらの各々を本明細書の以下に詳細に記述する）。本組成物は高い動的転化活性を示すと同時にＦＣＣＵ原料に存在しているチオフェンおよびこれの誘導体を実質的に減少させる。従って、本触媒組成物は、環境的に魅力のある生成物を経済的に魅力のある様式でもたらす手段を提供するものである。
【００２３】
本分解用触媒組成物のゼオライト成分はＹ型ゼオライト、例えばＹ、ＭｇＵＳＹ、ＺｎＵＳＹ、ＭｎＵＳＹ、ＨＹ、ＲＥＹ、ＣＲＥＹ、ＵＳＹおよびＲＥＵＳＹ型のゼオライトである。
【００２４】
ＦＣＣ用組成物は、これの主な動的転化活性源としてゼオライトに頼っている。用語「ゼオライト」は一般に大きな鉱物群の結晶性材料を指す。しかしながら、本発明は特にＹ型ゼオライト（ファウジャス石）含有基礎触媒に頼るものである。
【００２５】
ファウジャス石は天然に存在する材料であるが、これは稀でありかつこれの組成を制御する必要があることから、これを通常は商業的合成で得ている。ファウジャス石の結晶構造単位は四面体であり、これは１個のケイ素と４個の酸素原子と１個のアルミニウム原子と４個の酸素原子で構成されている。四面体が先が切り取られた八面体を構成していて前記八面体が六角プリズムで結合することで、ファウジャス石が構成されている。ファウジャス石の各繰り返し単位が「単位セル（ｕｎｉｔ  ｃｅｌｌ）」（ＵＣ）である。前記八面体と六角プリズムの間の連結部が開口部の各々を取り巻きかつ限定しており、それらはシリカもしくはアルミナ四面体のいずれかの頂点に位置する酸素原子である。従って、１２個の酸素原子が単位セルの各開口部を限定しておりそしてこれらの開口部は約７から９Åである。
【００２６】
標準的Ｙ型ゼオライトはケイ酸ナトリウムおよびアルミン酸ナトリウムの結晶化で商業的に製造されている。このゼオライトを脱アルミニウムすることでそれをＵＳＹ型に変換することができ、これのケイ素／アルミニウム原子比は親の標準的Ｙゼオライト構造が有するそれよりも高い。脱アルミニウムは蒸気による焼成または化学処理で達成可能である。
【００２７】
標準的Ｙ型およびＵＳＹ型の両方のゼオライトにイオン交換による処理を受けさせて存在するナトリウム原子を他のカチオンに通常は希土類金属の混合物、例えばセリウム、ランタン、ネオジム、天然に存在する希土類およびこれらの混合物として交換することでそれぞれＲＥＹおよびＲＥＵＳＹグレードを生じさせることができる。これらのゼオライトに焼成によるさらなる処理を行なうことでＣＲＥＹおよびＣＲＥＵＳＹ型の材料を生じさせることも可能である。別法として、ＭｇＵＳＹ、ＺｎＵＳＹおよびＭｎＵＳＹを用いることも可能である。ＲＥＵＳＹを生じさせる時に用いた希土類金属の酸化物の代わりに酸化マグネシウム、酸化亜鉛または酸化マンガンを用いる以外はこの上にＵＳＹの生成に関して記述した様式と同じ様式でＭｇ、ＺｎもしくはＭｎまたはこれらの混合物の金属酸化物を用いることで、そのようなゼオライトを生じさせることができる。
【００２８】
好適なゼオライトはＵＳＹ、ＲＥＹ、ＲＥＵＳＹ、ＣＲＥＹおよびＣＲＥＵＳＹであり、希土類グレードが最も好適である。これらのゼオライトの調製は米国特許第３，２９３，１９２号（ＵＳＹ）、３，４０２，９９６号（ＣＲＥＹ）、３，６０７，０４３号および３，６７６，３６８号（ＲＥＹおよびＲＥＵＳＹ）（これらの教示は引用することによって全体が本明細書に組み入れられる）に記述されている。
【００２９】
ゼオライトの単位セルサイズ（ＵＣＳ）の測定はＡＳＴＭ  Ｄ３９４２の手順を用いたｘ線分析で実施可能である。本触媒組成物で用いるに有用であることを確認したＹ型ゼオライトの平衡触媒単位セルサイズ（ｅｑｕｉｌｉｂｒｉｕｍ  ｃａｔａｌｙｓｔ  ｕｎｉｔ  ｃｅｌｌ  ｓｉｚｅ）は少なくとも２４．２５Å、好適には２４．３０から２４．５０Å、より好適には２４．３０から２４．３８Åである。流動分解用触媒のゼオライトおよびマトリックス（ｍａｔｒｉｘ）は両方ともそれ自体シリカおよびアルミナの両方を含有するが、この触媒が有するＳｉＯ２／Ａｌ２Ｏ３の比率とゼオライトのそれを混同すべきでない。平衡触媒にｘ線分析を受けさせた時、それによって測定されるＵＣＳはそれに含まれる結晶性ゼオライトのＵＣＳのみである。
【００３０】
通常は、ゼオライトに含まれるケイ素とアルミニウム原子の相対量とそれの単位セルの大きさの間には直接的な関係が存在する。この関係はＤ．Ｗ．Ｂｒｅｃｋ著、Ｚｅｏｌｉｔｅ  Ｍｏｌｅｃｕｌａｒ  Ｓｉｅｖｅｓ，Ｓｔｒｕｃｔｕｒａｌ  Ｃｈｅｍｉｓｔｒｙ  ａｎｄ  Ｕｓｅ（１９７４）の９１１頁（これの教示は引用することによって全体が本明細書に組み入れられる）に詳述されている。新鮮なＹゼオライトが有する単位セルサイズは約２４．６から２４．７Åである。そのようなファウジャス石がＦＣＣ再生装置の環境にさらされるとサイズが大きなアルミニウム原子が結晶構造から取り除かれることが理由で前記値が小さくなる。従って、そのようなファウジャス石をＦＣＣインベントリーで用いると、それの骨組のＳｉ／Ａｌ原子比が約３：１から約３０：１にまで高くなる。それに対応して、アルミニウム原子がセル構造から取り除かれることが原因で収縮が起こって単位セルサイズが小さくなる。
【００３１】
本発明の触媒組成物は流動接触分解方法で高い炭化水素原料転化活性を保持しながらガソリン溜分からチオフェンおよびチオフェン誘導体を通常達成される度合よりも高い度合で除去する能力を有することを見いだした。本触媒組成物は、仮想平衡が達成されるように不活性化した後に少なくとも約３、好適には約３から約６の平衡動的転化活性を示すＹ型ゼオライト含有触媒で構成させた組成物である。本明細書で用いる最も好適なＹ型ゼオライトが示す活性は約３．５から５．５である。本触媒組成物ではまたルイス酸含有アルミナを結果として生じる組成物の主成分として用いる必要がある。
【００３２】
この上に示したように、本主題組成物のＹ型ゼオライト含有成分が示す動的転化活性は少なくとも約３でなければならない。そのような活性は、仮想平衡Ｙ型ゼオライト含有分解用触媒、即ち蒸気処理を１気圧の蒸気圧下１５００度Ｆ（８１５℃）で４時間受けさせた触媒に関して測定した活性である。そのような処理によって、ＦＣＣ装置がＦＣＣＵの環境（ｅｎｖｉｒｏｎｓ）の中で定常状態に到達した後の平衡触媒の不活性化度合と実質的に同じ度合に不活性化された触媒材料が生じる。そのような仮想平衡触媒をＦＣＣＵで用いそして沸点が４３０度Ｆ（２２０℃）以下の生成物の生成量を測定する。ある触媒材料が示す活性は、ＦＣＣＵの原料の転化パーセントを１００引く前記転化パーセントで割った値である。これは触媒の活性部位を測定するＢｒｅｃｋ式を再吟味することで確認可能である。Ｂｒｅｃｋは、触媒の活性部位とそれのＵＣＳとそれのゼオライト含有量の関係は下記：
活性部位＝（ＵＣＳ−２４．１９）１１５ｘ触媒中のゼオライト％
であると定義している。
【００３３】
ＦＣＣ用ゼオライト触媒はアルミナと天然もしくは合成ファウジャス石の複合体の種類の材料である。Ｙ型ゼオライトを本主題組成物の関連成分の中に充分な量で入れることで本明細書で要求するＹ型ゼオライトの所望活性を達成することができ、例えばＹ型ゼオライトをＹ型ゼオライト含有成分の少なくとも約４０、例えば少なくとも約５０、好適には少なくとも６０、より好適には少なくとも６５重量パーセント存在させることで達成することができる。Ｙ型ゼオライトが触媒インベントリーの中でその記述した仮想平衡分解活性を示すようにする別の方法は、置き換わった希土類金属イオンを充分な量で含有するゼオライトを用いる方法である。そのようなＹ型ゼオライトに希土類金属イオンを含有させる時、置き換わった希土類金属イオンの量がゼオライトを基準にして希土類酸化物として０から約２４、好適には５から２４、より好適には８から１２重量パーセントになるようにしてもよい。従って、置き換わった希土類イオンを構造の中に含有するＹ型触媒（例えばＲＥＹまたはＲＥＵＳＹ型のゼオライト）を用いる場合、通常、そのような触媒の交換速度は希土類イオンでないイオンを含有するＵＳＹまたは他のＹ型ゼオライト触媒を用いた時に比べて低い。ゼオライトに入っている置き換わった希土類イオンの数が多くなればなるほど、結果として生じるゼオライトのＵＣＳが大きくなり、従って、本触媒組成物で要求する如き仮想平衡Ｙ型ゼオライト活性がより大きくなる。通常のゼオライト触媒では、通常、アルミナ／粘土マトリックスの中に入っているゼオライトの量は低い。
【００３４】
Ｙ型ゼオライト触媒がその必要な活性を示すようにしようとする時、これは、本触媒組成物のアルミナ−ゼオライト成分の中に入れるゼオライトの量を多くしそして／またはゼオライト成分の単位セルサイズを大きくすることで達成可能である。好適な触媒は、ゼオライトとアルミナゾルを他の活性マトリックス成分も粘土材料も存在させることなく一緒にすることで生じさせた触媒である。この場合、前以て生じさせておいたアルミナゾルがアルミナゲルに変化する前にそれをゼオライトと混合してもよいか、或はアルミナゾルそしてそれからゲルが生じる前にゼオライトをアルミナゾルを生じる適切な成分のいずれかと一緒に混合してもよい。本明細書で用いるに適したそのような触媒および他の触媒の生成は同時に提出した米国特許出願連続番号 （代理人の処理予定番号Ｗ−９５１５−０１）（これの教示は引用することによって全体が本明細書に組み入れられる）に記述した方法を用いて実施可能である。
【００３５】
本ＦＣＣ用触媒組成物に更にルイス酸含有アルミナ粒子で構成させた添加剤も含有させる。この添加剤は触媒マトリックス（本明細書の以下に更に記述する）の一体式成分であってもよいか或はこの上に記述したＹ型ゼオライト含有平衡ＦＣＣ用触媒と組み合わせて用いる個別の粒子であってもよい。
【００３６】
本発明を用いると原料から所望生成物への高い転化率（活性値が高いことで示されるように）を保持しながら軽質および重質ガソリン溜分の硫黄含有量（通常はチオフェンおよびこれの誘導体に起因する）を低くし得るＦＣＣ用触媒組成物が得られることを予想外に見いだした。そのような添加剤を以前にＷｏｒｍｓｂｅｃｈｅｒ他（特許文献５および６）が提案してはいたが、添加剤を通常のゼオライト触媒と一緒に多量に用いると結果としてもたらされる触媒の活性が容認される範囲以下にまで低下してしまうと通常信じられていた。ここに、以下に記述する高濃度の添加剤を高い活性を有する仮想平衡Ｙ型ゼオライト触媒と一緒に組み合わせるとこの基礎触媒の高い活性が実質的に保持されながらＦＣＣ工程のガソリン溜分に存在する硫黄化合物が実質的に少なくなることを見いだした。
【００３７】
前記ルイス酸含有アルミナはアルミナマトリックスを含有していてこれの一部としてルイス酸化合物を有する。そのようなルイス酸はＮｉ、Ｃｕ、Ｚｎ、Ａｇ、Ｃｄ、Ｉｎ、Ｓｎ、Ｈｇ、Ｔｌ、Ｐｂ、Ｂｉ、Ｂ、Ａｌ（Ａｌ２Ｏ３を除く）もしくはＧａまたはこれらの混合物から選択される金属の化合物であってもよい。好適なルイス酸はＺｎ、Ｔｉ、Ｃｏ、ＭｏもしくはＦｅまたはこれらの混合物から選択される金属の化合物、より好適にはＺｎが単独もしくは主成分、最も好適にはＺｎが実質的に単独の金属であるルイス酸金属の化合物である。
【００３８】
そのような添加剤を、ルイス酸化合物を反応／含浸させておいたアルミナ粒子基質で構成させる。そのような基質を１から約１５０、典型的には約１５から１００μｍの粒子サイズを有しかつ約３０から４００ｍ２／ｇ、好適には約１５０から４００ｍ２／ｇの高い表面積を有するアルミナ粒子で構成させる。このアルミナ粒子をルイス酸金属の塩が入っている溶液に接触させる。典型的には、可溶性ルイス酸金属塩、例えば亜鉛の硝酸塩、塩化物、硫酸塩などを約１０から２０重量パーセント入れておいた水溶液を用いてこれをアルミナに初期湿り（ｉｎｃｉｐｉｅｎｔ  ｗｅｔｎｅｓｓ）、即ち基質の孔容積が実質的に満たされる所まで含浸させる。
【００３９】
次に、前記含浸を受けさせたアルミナに中程度の温度（例えば１００から１５０℃）の乾燥に続いて焼成を２００から８５０℃の範囲の温度で受けさせることで、前記ルイス酸金属塩のアニオン成分を除去する。その結果として生じたルイス酸含有アルミナは金属がゼロ価の状態の形態であるか或は金属酸化物として存在するか或はこれらの混合物の状態である。前記アルミナの表面積をできるだけ高くしておくべきである。そのようにすると、前記ルイス酸金属成分がアルミナの全体に渡って可能な限り高い度合で分散するであろう。初期湿り含浸方法を用いてそのような分散を達成する。その上、公知方法、例えば初期含浸（ｉｎｃｉｐｉｅｎｔ−ｉｍｐｒｅｇｎａｔｉｏｎ）などを用いて、そのようにしてルイス酸金属を含有させたアルミナをランタンもしくはランタンが豊富な希土類塩の水溶液と一緒にした後に乾燥そして焼成を行うことで、前記アルミナ粒子の表面領域をランタナもしくはバリアで安定にすると、それに入っているルイス酸金属の高い分散が更に向上し得る。そのようなランタンもしくはバリウムの初期湿り含浸は前記希土類金属成分の含浸と同時または逐次的に実施可能である。
【００４０】
そのようなルイス酸含有アルミナ粒子である添加剤はルイス酸金属を約１から約５０重量パーセント、好適には約１０から４０重量パーセント（金属酸化物として表して）含有しそしてその残りはアルミナである（僅かなパーセントの希土類金属を除き）。その結果として得た本発明の触媒組成物が含有する前記添加剤の量は５０重量パーセントを超える。
【００４１】
そのようなルイス酸含有アルミナ添加剤を用いて流動分解用触媒マトリックスの一成分を形成させてもよいか或はＦＣＣ工程装置に入れる流動分解用触媒と混合してもよい。そのようなルイス酸含有アルミナが触媒組成物全体を基準にして組成物の少なくとも約５０から約７５重量パーセントを構成するようにしてもよく、５５から７５重量パーセントが好適であり、５５から６０重量パーセントが最も好適である。そのようなルイス酸含有アルミナである添加剤を高い平衡分解活性を示す分解用触媒と一緒に用いる時に前記添加剤の含有量を高くするとこの系が示す高い活性を保持しながらチオフェンおよびこれの誘導体ばかりでなく他の硫黄含有材料をＦＣＣ工程のガソリン溜分から実質的に除去する触媒組成物がもたらされることを見いだした。
【００４２】
本発明の仮想平衡触媒組成物が示す動的転化活性は少なくとも約２であり、２から４．５を容易に達成し、たいていは、２から４の活性を示し、２から３．３が容易に得られることを確認した。
【００４３】
本発明の分解用触媒組成物は、特に、炭化水素原料を水素の添加なしに分解して分子量がより低い化合物を生じさせる通常のＦＣＣ工程で用いるに有用である。典型的なＦＣＣ工程は、分解ゾーンの中で炭化水素原料を分解用触媒粒子の存在下で分解することを伴う。その後、前記粒子を再生装置に送り込んで、それらを酸化雰囲気にさらすことで再生させる。次に、この再生された粒子を循環させて前記分解ゾーンに戻して、それがさらなる炭化水素分解に触媒作用を及ぼすようにする。このように、分解工程全体に渡って、触媒粒子のインベントリーを分解ゾーンと再生装置の間で循環させる。典型的なＦＣＣ工程は約４５０から６００℃の分解温度を必要とすることに加えて約６００から８５０℃の触媒再生温度を必要とする。
【００４４】
分解工程を進行させながら本触媒粒子を循環している触媒粒子インベントリーに添加してもよいか、或はそれらをＦＣＣ操作の開始時にインベントリーに存在させてもよい。本触媒粒子を分解ゾーンに直接にか、分解装置の再生ゾーンにか、或は他の適切な任意地点に添加してもよい。望まれるならば、本発明の分解用触媒を他の分解用触媒および／または通常の添加剤混和材粒子、例えばＳＯｘ還元用添加剤、金属不動態化用添加剤などと組み合わせて用いることも可能である。如何なる分解用触媒を用いる場合にも、本技術分野で良く知られているように、分解工程で用いる触媒の量はＦＣＣ装置、原料、操作条件および所望生産量に伴って変わるであろう。
【００４５】
本触媒粒子の調製は標準的技術を用いて実施可能であり、通常は、ここで要求するゼオライトを粘土および場合により活性マトリックス材料と一緒に混合する段階を包含する。次に、結合剤（ｂｉｎｄｅｒ）を添加し、これらの成分を均一な水性分散液にした後、それに乾燥そして場合により焼成を行なう。そのような手順が米国特許第３，９５７，６８９号、４，１２６，５７９号、４，２２６，７４３号、４，４５８，０２３号およびカナダ特許第９６７，１３６号に開示されている。これらの文献の教示は引用することによって全体が本明細書に組み入れられる。
【００４６】
本発明の分解用触媒粒子はいろいろな成分を用いて構成可能である。本触媒を本明細書の上に記述したＹ型ゼオライト含有材料１種または２種以上で構成させるべきであり、前記Ｙ型ゼオライトが前記粒子のファウジャス石成分の重量パーセントの少なくとも約４０重量パーセントを構成するようにする（本実施例の材料はゼオライトを約７５％含有する）。加うるに、本分解用触媒粒子に好適にはまた比較的不活性なマトリックス材料（例えば粘土）も約２０から５０重量パーセント含有させかつ結合剤（例えばシリカゾルまたはアルミナゾル）もこれらの成分に粒状材料としての一体性を与えるに充分な量、例えば約２５重量パーセント以下、好適には５から２０重量パーセントの量で含有させる。本分解用触媒粒子に更にいろいろな活性マトリックス成分（例えばアルミナ、シリカおよび多孔質アルミナ−シリカ）を含有させることも可能である。前記Ｙ型ゼオライト含有成分を流動状態で容易に用いることができるように、それの粒子サイズを約２０から約１００ミクロンにすべきである。この上に記述したアルミナが本分解用触媒の活性マトリックス成分の全部または一部を構成するようにしてもよい。別法として、前記ルイス酸含有アルミナを本触媒組成物に個別の粒状材料として導入することが可能な時には、そのような活性マトリックス成分を存在させなくてもよいか或はそれらを他の通常の活性マトリックス作用剤で構成させることも可能である。別法として、これらの成分全部を混合して各単一粒子にしてもよいか或は異なる機能を有する個々の粒子のブレンド物で構成させてもよい。本触媒組成物の粒子の全部が示す平均粒子サイズが２０から１００ミクロン、好適には５０から７５ミクロンの範囲になるようにすべきである。そのような粒状の材料はいろいろなＦＣＣ工程装置の全体に渡って要求される流動特性を示し得る。
【００４７】
通常のＦＣＣ工程でもたらされるガソリン溜分に含まれる硫黄化合物の正確な量は、ＦＣＣ工程に供される原料の硫黄含有量に依存する。しかしながら、本ＦＣＣ用触媒組成物は、ガソリンに入っている置換および未置換チオフェンおよびこれの誘導体（通常はガソリン溜分の硫黄含有量の大部分を構成する）の硫黄が約３０％削減されることで硫黄量が実質的に低下した所望のガソリン溜分をＦＣＣ工程から高い転化率で得る手段を与えるものである。ＦＣＣ工程で得られるガソリン溜分が示す沸点は一般に４３０度Ｆ（２２０℃）以下の範囲である。ＦＣＣガソリン溜分全体の硫黄含有量は一般に１００ｐｐｍ（重量）を超え、通常は５００ｐｐｍ（重量）を超える。蒸留の終点が２００℃を超える時の硫黄含有量はしばしば１０００ｐｐｍ（重量）を超え、ある場合には４０００から５０００ｐｐｍ（重量）の桁になる。本発明のＦＣＣ触媒組成物を用いると硫黄混入物の除去が有利に達成される。
【００４８】
ＦＣＣ工程を通常のＦＣＣ装置で実施するが、その場合の反応温度は約４００から７００℃の範囲であることに加えて再生は約５００から８５０℃の温度で行われる。その詳細は処理される石油原料、所望の生成物流れおよび精油者に良く知られている他の条件に依存するであろう。ここで要求するゼオライトＵＣＳを示す平衡触媒を反応槽内に保持しながらこの上に記述したアルミナ担持亜鉛被覆添加剤（ａｌｕｍｉｎａ  ｓｕｐｐｏｒｔｅｄ  ｚｉｎｃ  ｃｏａｔｅｄ  ａｄｄｉｔｉｖｅ）の存在下でＦＣＣ用触媒（即ちインベントリー）を前記装置の中に通して接触分解反応と再生の間で連続様式で循環させる。
【００４９】
通常は、Ｙ型ゼオライトおよびルイス型酸含有アルミナ粒子材料を用いる最も便利な様式はそれらを個別の粒子としてＦＣＣＵの中に導入する様式である。それらをそのような様式で用いるとＦＣＣ工程にかけられる個々の原料に対する本主題触媒組成物の成分の正確な比率を容易に達成することができる。通常は、前記Ｙ型ゼオライト含有成分の２０から９０、好適には５０から８０、より好適には６０から８０重量パーセントをＹ型ゼオライトで構成させ、その残りに無機酸化物マトリックスを含める。前記ルイス酸含有アルミナ粒子をこの２種類の粒状材料の５０重量パーセントを超える量で存在させる。
【００５０】
別法として、硫黄含有量が低下した液状の軽質生成物が得られるように、本明細書で要求する前記２種類の成分を一緒にして一体型ＦＣＣ用触媒組成物を生じさせることも可能である。これは、前記２成分にスプレー乾燥と焼成を同時に行なって前記２成分が適切な比率で入っている一緒になった単一の粒状複合製品を生じさせることで達成可能である。具体的には、このような粒子がＹ型ゼオライトを２０から４０重量パーセントおよびルイス酸含有アルミナを少なくとも５０重量パーセント含有しそしてその残り（例えば１０から３０重量パーセント）が無機酸化物である結合剤で構成されるようにしてもよい。
【００５１】
本触媒組成物をＦＣＣＵに導入する前記方法のいずれにおいても、本触媒組成物のルイス酸含有成分の量がＹ型ゼオライトとルイス酸含有アルミナ成分を一緒にした含有量を基準にして組成物の５０重量パーセントより高くなるようにすべきである。
【００５２】
適切であると思われるならば、ＦＣＣＵに導入する材料に更に他の通常材料、例えばオクタン向上用触媒、ＣＯ燃焼促進剤、釜残分解促進剤などを本分野の技術者に良く知られている量で含めてもよい。
【００５３】
本発明のＦＣＣ方法を用いて、有機硫黄化合物を含有する重質炭化水素原料を、有機硫黄含有量がＹ型の分解用触媒が用いられていないか或はルイス酸含有アルミナ材料が多い量で入っていないか或は両方である通常の方法を用いて通常達成される有機硫黄含有量に比べて有機硫黄含有量が実質的に低い軽質生成物、例えばガソリンなどに変換させる。本方法は、本発明の流動接触分解用触媒インベントリーを循環させながらそれに供給材料を周期的触媒再循環分解方法（ｃｙｃｌｉｃ  ｃａｔａｌｙｓｔ  ｒｅｃｉｒｃｕｌａｔｉｏｎ  ｃｒａｃｋｉｎｇ  ｐｒｏｃｅｓｓ）で接触させることを伴う。前記触媒を通常は大きさが約２０から約１００ミクロンの粒子で構成させる。この上に述べたように、本方法の重要な段階は通常公知の段階であり、このような段階は、ａ）重質炭化水素原料を接触分解ゾーンの中に導入することを含んで成る。その原料を本発明の熱い平衡触媒の源に接触させることで、流出する生成物を生じさせるが、それに加えて、コークスを含有する使用済み触媒および蒸留可能な（ｓｔｒｉｐｐａｂｌｅ）炭化水素が生じ、ｂ）その取り出した流出物にある様式の処理を行なうことで固体（使用済み触媒）を気相流出物から分離除去する。その気相流出物を分別カラムに送り込むことで、ガソリンを包含するいろいろな軽質生成物の分離を行い、そしてｃ）前記使用済み触媒に通常は蒸気を用いたストリッピングを行なう（ｓｔｒｉｐｐｅｄ）ことで、その固体状触媒に吸蔵されていた炭化水素を除去する。次に、その固体に酸化による再生を行なうことで、熱い再生触媒を生じさせ、それを接触分解ゾーンに平衡状態が維持される比率で戻す。
【００５４】
本触媒組成物そしてこれを用いた方法の効果は、ＦＣＣＵから得られる軽質生成物に含まれる硫黄の量、特にチオフェンおよびこれの誘導体（例えば沸点が約４３０度Ｆ以下、即ち２２０℃以下のガソリン溜分に含まれるそれら）に関連した硫黄含有量が低くなる点にある。ルイス酸含有アルミナが用いられていないか或はルイス酸の量が低くそして／またはＹ型ゼオライト触媒以外の分解用ゼオライト触媒が基になっている通常のＦＣＣを用いた時に得られる生成物に比較して少なくとも約１５重量パーセント、より通常には少なくとも約３０重量パーセントの有機硫黄成分減少度合が容易に達成される。その硫黄は一般に無機形態に変化して硫化水素として放出される。その材料はＦＣＣ工程で通常行われている如き通常様式で容易に回収可能である。硫化水素回収量が多くなることで負荷が増大することは、向上した、即ち硫黄含有量が低い軽質炭化水素生成物が生じることを考慮に入れると、重要でなくかつ経済的に有害でないと思われる。
【００５５】
以下に示す実施例は単に説明の目的で示すものであり、添付請求の範囲に対する限定を意味するものでない。部およびパーセントは全部特に明記しない限り重量である。
【００５６】
更に、本明細書または請求の範囲に数値、例えば特定の組の特性、測定の単位、条件、物理的状態またはパーセントなどを表す数値の範囲を示す場合にはいずれも文字通り前記範囲内に入る如何なる数（その示したある範囲内に入る如何なるサブセットの数も包含）も言及するか或は他の様式で示す如く前記範囲内に明らかに入ることを意図する。
【実施例１】
【００５７】
１８リットルの水に水分含有量が２５％でＲＥ２Ｏ３含有量が９．０１％でＮａ２Ｏ含有量が４．０２％で表面積が８２２ｍ２／ｇのＲＥＵＳＹゼオライトを１８４１６グラム入れてスラリー状にした後、１９０４８グラムのアルミニウムクロロヒドロール（ａｌｕｍｉｎｕｍ  ｃｈｌｏｒｏｈｙｄｒｏｌ）と一緒にして混合した。この混合物を湿式粉砕機に通すことで粒子サイズを小さくした後、スプレー乾燥した。そのスプレー乾燥した生成物を焼成しそして硫酸アンモニウムによる交換を行なうことでＮａ２Ｏ含有量を低くした。完成触媒はＨ２Ｏ  ＰＶが０．４６ｃｃ／ｇでＲＥ２Ｏ３が６．９１％でＮａ２Ｏが０．５３％でゼオライト表面積が４６８ｍ２／ｇでマトリックス表面積が９３ｍ２／ｇであった。この触媒は実験室の仮想ＣＰＳ不活性化（３５００ｐｐｍのＮｉ、５５００ｐｐｍのＶ／１４５０Ｆ）下で１７５ｍ２／ｇのゼオライト表面積および６０ｍ２／ｇのマトリックス表面積を保持しそしてこれが示したＡＳＴＭ微細活性は７５であった（即ち、動的転化活性は３であった）。
【実施例２】
【００５８】
３リットルの水にＲＥＵＳＹ（この上に記述）を６６６５グラム加えた後、アルミニウムクロロヒドロールを７１４３グラムそして希土類塩化物の濃厚溶液（ＲＥ２Ｏ３を２８％含有）を９０５グラム加えた。この混合物を湿式粉砕機に通した後、スプレー乾燥を行なった。その完成触媒に焼成そして硫酸アンモニウムによる交換を行なうことでＮａ２Ｏ含有量を低くした。完成触媒はＨ２Ｏ  ＰＶが０．３３ｃｃ／ｇでＲＥ２Ｏ３が１０．４９％でＮａ２Ｏが０．４６％でゼオライト表面積が４９６ｍ２／ｇでマトリックス表面積が６１ｍ２／ｇであった。この触媒はＣＰＳ不活性化（３５００ｐｐｍのＮｉ、５５００ｐｐｍのＶ／１４５０Ｆ）下で１８６ｍ２／ｇのゼオライト表面積および５２ｍ２／ｇのマトリックス表面積を保持しそしてこれが示したＡＳＴＭ微細活性は８１であった（即ち、動的転化活性は４．３であった）。
【実施例３】
【００５９】
この実施例では、実施例１の手順に従って調製した高活性のＹ型ゼオライト含有触媒をルイス酸含有アルミナ（ＺｎＯ／アルミナ）と混合した。
【００６０】
米国特許第５，３７６，６０８号に記述されている手順に従ってアルミナ基質（表面積が約３５０ｍ２／ｇで水細孔容積が１ｃｃ／ｇ）［これは市販のベーマイトである］を約７５ｋｇの生成物がもたらされる量で用いてこれに含浸させることにより、ＺｎＯ／アルミナを生じさせる手順を実施した。
【００６１】
実施例１のＹ型ゼオライト触媒の含有量が２５％でこの上に記述したＺｎＯ／アルミナの含有量が７５％のブレンド物を生じさせた。このブレンド物全部にＣＰＳプロトコルによる不活性化を７８８℃（１４５０度Ｆ）で受けさせた。仮想不活性化プロトコルにニッケルを１０００ｐｐｍおよびバナジウムを１５００ｐｐｍ含めた。この触媒にＧｒａｃｅ  Ｄａｖｉｓｏｎ  Ｃｉｒｃｕｌａｔｉｎｇ  Ｒｉｓｅｒ（ＤＣＲ）パイロットプラントの中でガスオイル供給材料を用いた試験を行なった。その結果を、市販触媒（Ｏｒｉｏｎ）（これはＳｉ−ゾル／ＲＥＵＳＹ含有触媒である）を用いて同じ方法で得た結果と比較した。原料の特性に加えて本触媒の特性を以下の表１および２に示す。
【００６２】
ガソリン範囲の生成物（ｇａｓｏｌｉｎｅ  ｒａｇｅ  ｐｒｏｄｕｃｔ）に硫黄ＧＣ（ＡＥＤ）による分析を受けさせて、各々の物質収支からガソリンの硫黄濃度を決定した。ガソリンの溜分境界点（ｄｉｓｔｉｌｌａｔｉｏｎ  ｃｕｔ  ｐｏｉｎｔ）が変動することに関連した硫黄濃度の実験誤差を低くする目的で、合成原油に含まれるチオフェンからＣ４−チオフェンに至る範囲の硫黄種（ベンゾチオフェンおよび沸点がより高いＳ種を除く）を量化して、それらの合計を「ガソリン溜分のＳ（ｃｕｔ−ｇａｓｏｌｉｎｅ  Ｓ）」と定義した。ベンゾチオフェンを硫黄報告値に含める時には、それを「全ガソリン硫黄」と呼ぶ。
【００６３】
ＤＣＲ結果を以下の表３に示す。参考触媒であるＯｒｉｏｎに比較して、Ｚｎ／アルミナと高活性分解用触媒が７５：２５のブレンド物は約２０％のガソリン留分の硫黄低下および全ガソリン硫黄低下を示した。このブレンド物はまた参考触媒より良好なガソリン選択性、良好な釜残転化率および高い活性も示した。
【００６４】
【表１】
2005510337.tif 000002
【００６５】
【表２】
2005510337.tif 000003
【００６６】
【表３】
2005510337.tif 000004
【図面の簡単な説明】
【００６７】
【図１−２】図１および２に、本発明の触媒組成物と市販のシリカ−ゾルＦＣＣ用触媒（Ｗ．Ｒ．Ｇｒａｃｅ  ＆  Ｃｏ．−Ｃｏｎｎが販売しているＯｒｉｏｎ）を比較した時に本発明の触媒が高オクタン製品（ｈｉｇｈ  ｏｃｔａｎｅ  ｐｒｏｄｕｃｔ）を保持しながら硫黄含有量を低くすることを表示するグラフを示す。図１のグラフに前記２種類の触媒の各々が示した原料転化率を全ガソリン硫黄含有量と対比させた関係を示す。図２のグラフに原料転化率をガソリン溜分硫黄含有量と対比させた関係を示す。
【図１】
2005510337.tif 000005
【図２】
2005510337.tif 000006
【手続補正書】
【提出日】平成15年3月3日(2003.3.3)
【手続補正１】
【補正対象書類名】特許請求の範囲
【補正対象項目名】全文
【補正方法】変更
【補正の内容】
【特許請求の範囲】
【請求項１】
流動接触分解装置の中に保持されて有機硫黄含有化合物を含有する炭化水素原料の分解で使用可能な平衡分解用触媒組成物であって、
ａ）無機酸化物マトリックスの中に含まれていて少なくとも約３の動的転化活性を示すＹ型ゼオライト、
ｂ）この組成物の約５０重量パーセントより多い量で存在するルイス酸含有アルミナ複合体、
を含んで成っていて少なくとも約２の動的転化活性を示す組成物。
【請求項２】
前記Ｙ型ゼオライトがＵＳＹ、ＲＥＹ、ＲＥＵＳＹ、ＣＲＥＹ、ＣＲＥＵＳＹ、ＭｇＵＳＹ、ＺｎＵＳＹまたはＭｎＵＳＹゼオライトおよびこれらの混合物から選択される請求項１記載の組成物。
【請求項３】
前記Ｙ型ゼオライトがＵＳＹ、ＲＥＹ、ＲＥＵＳＹ、ＣＲＥＹおよびＣＲＥＵＳＹゼオライトから選択される請求項１記載の組成物。
【請求項４】
前記Ｙ型ゼオライトがこのゼオライトのセル構造の中に希土類金属イオンを含有する請求項３記載の組成物。
【請求項５】
前記平衡ゼオライトの平均単位セルサイズが少なくとも２４．２５Åである請求項１記載の組成物。
【請求項６】
前記平衡ゼオライトの平均単位セルサイズが少なくとも２４．２５Åである請求項３記載の組成物。
【請求項７】
前記ゼオライトの平均単位セルサイズが約２４．３から２４．５Åである請求項５記載の組成物。
【請求項８】
前記ゼオライトの平均単位セルサイズが約２４．３から２４．５Åである請求項６記載の組成物。
【請求項９】
前記ゼオライトがこのゼオライトのセル構造の中に希土類原子を含有する請求項５記載の組成物。
【請求項１０】
前記ゼオライトがこのゼオライトのセル構造の中に希土類原子を含有する請求項６記載の組成物。
【請求項１１】
成分ａ）の少なくとも５０重量パーセントがＹ型ゼオライトで構成されている請求項１記載の組成物。
【請求項１２】
成分ａ）の少なくとも５０重量パーセントがＹ型ゼオライトで構成されている請求項３載の組成物。
【請求項１３】
成分ａ）の少なくとも５０重量パーセントがＹ型ゼオライトで構成されている請求項４記載の組成物。
【請求項１４】
成分ａ）の少なくとも５０重量パーセントがＹ型ゼオライトで構成されている請求項５記載の組成物。
【請求項１５】
成分ａ）の少なくとも５０重量パーセントがＹ型ゼオライトで構成されている請求項６記載の組成物。
【請求項１６】
成分ａ）の少なくとも５０重量パーセントがＹ型ゼオライトで構成されている請求項７記載の組成物。
【請求項１７】
成分ａ）の少なくとも５０重量パーセントがＹ型ゼオライトで構成されている請求項９記載の組成物。
【請求項１８】
前記ルイス酸含有アルミナ成分ｂ）がＮｉ、Ｃｕ、Ｚｎ、Ａｇ、Ｃｄ、Ｉｎ、Ｓｎ、Ｈｇ、Ｔｌ、Ｐｂ、Ｂｉ、Ｂ、Ａｌ（Ａｌ２Ｏ３を除く）、Ｍｇ、ＭｎもしくはＧａまたはこれらの混合物から成る群から選択される金属をゼロ原子価状態でか或は酸化物として有する請求項１、２、３、４、５、６、７、８、９、１０、１１、１２、１３、１４、１５、１６または１７記載の組成物。
【請求項１９】
前記ルイス酸含有アルミナ成分ｂ）がＺｎ、Ｔｉ、Ｃｏ、ＭｏもしくはＦｅまたはこれらの混合物から成る群から選択される金属をゼロ原子価状態でか或は酸化物として有する請求項１７記載の組成物。
【請求項２０】
前記アルミナ成分ｂ）のルイス酸金属がＺｎを含んで成る請求項１７記載の組成物。
【請求項２１】
前記成分ｂ）のルイス酸金属基質がアルミニウムである請求項１７記載の組成物。
【請求項２２】
前記アルミナが１から１５０μの粒子サイズおよび３０から４００ｍ２／ｇの表面積を有する請求項２０記載の組成物。
【請求項２３】
成分ｂ）が更にランタナもしくはバリアもしくはこれらの混合物も含有するルイス酸含有アルミナである請求項１８記載の組成物。
【請求項２４】
この組成物が粒子を含んでいて、この粒子が成分ａ）の一部として前記Ｙ型ゼオライトを２０から４０重量パーセント含有し、前記成分ｂ）を５０重量パーセント以上含有しかつ無機結合剤を１０から３０重量パーセント含有して成り、前記Ｙ型ゼオライトが成分ｂ）の５０重量パーセント未満の量で存在する請求項１記載の組成物。
【請求項２５】
この組成物がＹ型ゼオライト含有量が２０から９０重量パーセントで無機酸化物マトリックス含有量が８０から１０重量パーセントの成分ａ）の粒子と成分ｂ）の粒子の混合物を含んで成る請求項１記載の組成物。
【請求項２６】
成分ａ）の粒子がＹ型ゼオライトを６０から８０重量パーセント含んで成る請求項２４記載の組成物。
【請求項２７】
流動接触分解装置の接触分解反応槽の中で有機硫黄化合物を含有する炭化水素原料を流動分解用触媒組成物のインベントリーと接触させ、前記反応槽から液状および気体状生成物流れを取り出し、前記インベントリーの一部を前記装置に含まれる再生装置に移送して混入物を除去した後、それを前記反応槽に戻し、前記インベントリーの一部を前記装置から取り出すと同時にそれを新鮮な触媒組成物と交換することで前記インベントリーを平衡状態にすることを含んで成る有機硫黄化合物含有炭化水素原料の改良接触分解方法であって、前記装置の中の流動分解用触媒組成物のインベントリーを請求項１、２または３記載の組成物で構成させそして沸点が約２２０℃以下の液状生成物を回収するが、前記液状生成物の硫黄含有量が、平衡活性が３未満であるか或はルイス酸含有アルミナが５０重量パーセント未満であるか或は両方であるＦＣＣ用ゼオライト触媒で構成されている組成物を用いた時に達成される硫黄含有量よりも少なくとも１５重量パーセント低いことを含んで成る改良された接触分解方法。
【手続補正２】
【補正対象書類名】明細書
【補正対象項目名】００３４
【補正方法】変更
【補正の内容】
【００３４】
Ｙ型ゼオライト触媒がその必要な活性を示すようにしようとする時、これは、本触媒組成物のアルミナ−ゼオライト成分の中に入れるゼオライトの量を多くしそして／またはゼオライト成分の単位セルサイズを大きくすることで達成可能である。好適な触媒は、ゼオライトとアルミナゾルを他の活性マトリックス成分も粘土材料も存在させることなく一緒にすることで生じさせた触媒である。この場合、前以て生じさせておいたアルミナゾルがアルミナゲルに変化する前にそれをゼオライトと混合してもよいか、或はアルミナゾルそしてそれからゲルが生じる前にゼオライトをアルミナゾルを生じる適切な成分のいずれかと一緒に混合してもよい。本明細書で用いるに適したそのような触媒および他の触媒の生成は同時に提出した米国特許出願連続番号０９／８３３，６０３（これの教示は引用することによって全体が本明細書に組み入れられる）に記述した方法を用いて実施可能である。


【手続補正書】
【提出日】平成16年1月20日(2004.1.20)
【手続補正１】
【補正対象書類名】特許請求の範囲
【補正対象項目名】全文
【補正方法】変更
【補正の内容】
【特許請求の範囲】
【請求項１】
流動接触分解装置の中に保持されて有機硫黄含有化合物を含有する炭化水素原料の分解で使用可能な平衡分解用触媒組成物であって、
ａ）無機酸化物マトリックスの中に含まれていて少なくとも約３の動的転化活性を示すＹ型ゼオライト、
ｂ）この組成物の約５０重量パーセントより多い量で存在するルイス酸含有アルミナ複合体、
を含んで成っていて少なくとも約２の動的転化活性を示す組成物。
【請求項２】
前記ゼオライトがこのゼオライトのセル構造の中に希土類原子を含有する請求項１記載の組成物。
【請求項３】
前記ルイス酸含有アルミナ成分ｂ）がＮｉ、Ｃｕ、Ｚｎ、Ａｇ、Ｃｄ、Ｉｎ、Ｓｎ、Ｈｇ、Ｔｌ、Ｐｂ、Ｂｉ、Ｂ、Ａｌ（Ａｌ2Ｏ3を除く）、Ｍｇ、ＭｎもしくはＧａまたはこれらの混合物から成る群から選択される金属をゼロ原子価状態でか或は酸化物として有する請求項１または２記載の組成物。
【請求項４】
成分ｂ）が粒子サイズ１〜１５０μで表面積が３０〜４００ｍ2／ｇであり、更にランタナもしくはバリアもしくはこれらの混合物も含有するルイス酸含有アルミナである請求項１記載の組成物。
【請求項５】
この組成物が成分ａ）を２０〜４０重量パーセント含む粒子を含んでいて、この粒子がＹ型ゼオライトを２０から９０重量パーセントおよび無機酸化物マトリックスを８０〜１０重量パーセント含有し、前記成分ｂ）を５０重量パーセント以上含有しかつ無機結合剤を１０から３０重量パーセント含有して成り、前記Ｙ型ゼオライトが成分ｂ）の５０重量パーセント未満の量で存在する請求項１記載の組成物。
【手続補正２】
【補正対象書類名】明細書
【補正対象項目名】００６６
【補正方法】変更
【補正の内容】
【００６６】
【表３】
2005510337.tif 000007
本発明の好ましい実施の態様は次のとおりである。
１．流動接触分解装置の中に保持されて有機硫黄含有化合物を含有する炭化水素原料の分解で使用可能な平衡分解用触媒組成物であって、
ａ）無機酸化物マトリックスの中に含まれていて少なくとも約３の動的転化活性を示すＹ型ゼオライト、
ｂ）この組成物の約５０重量パーセントより多い量で存在するルイス酸含有アルミナ複合体、
を含んで成っていて少なくとも約２の動的転化活性を示す組成物。
２．前記Ｙ型ゼオライトがＵＳＹ、ＲＥＹ、ＲＥＵＳＹ、ＣＲＥＹ、ＣＲＥＵＳＹ、ＭｇＵＳＹ、ＺｎＵＳＹまたはＭｎＵＳＹゼオライトおよびこれらの混合物から選択される上記１記載の組成物。
３．前記Ｙ型ゼオライトがＵＳＹ、ＲＥＹ、ＲＥＵＳＹ、ＣＲＥＹおよびＣＲＥＵＳＹゼオライトから選択される上記１記載の組成物。
４．前記Ｙ型ゼオライトがこのゼオライトのセル構造の中に希土類金属イオンを含有する上記３記載の組成物。
５．前記平衡ゼオライトの平均単位セルサイズが少なくとも２４．２５Åである上記１記載の組成物。
６．前記平衡ゼオライトの平均単位セルサイズが少なくとも２４．２５Åである上記３記載の組成物。
７．前記ゼオライトの平均単位セルサイズが約２４．３から２４．５Åである上記５記載の組成物。
８．前記ゼオライトの平均単位セルサイズが約２４．３から２４．５Åである上記６記載の組成物。
９．前記ゼオライトがこのゼオライトのセル構造の中に希土類原子を含有する上記５記載の組成物。
１０．前記ゼオライトがこのゼオライトのセル構造の中に希土類原子を含有する上記６記載の組成物。
１１．成分ａ）の少なくとも５０重量パーセントがＹ型ゼオライトで構成されている上記１記載の組成物。
１２．成分ａ）の少なくとも５０重量パーセントがＹ型ゼオライトで構成されている上記３記載組成物。
１３．成分ａ）の少なくとも５０重量パーセントがＹ型ゼオライトで構成されている上記４記載の組成物。
１４．成分ａ）の少なくとも５０重量パーセントがＹ型ゼオライトで構成されている上記５記載の組成物。
１５．成分ａ）の少なくとも５０重量パーセントがＹ型ゼオライトで構成されている上記６記載の組成物。
１６．成分ａ）の少なくとも５０重量パーセントがＹ型ゼオライトで構成されている上記７記載の組成物。
１７．成分ａ）の少なくとも５０重量パーセントがＹ型ゼオライトで構成されている上記９記載の組成物。
１８．前記ルイス酸含有アルミナ成分ｂ）がＮｉ、Ｃｕ、Ｚｎ、Ａｇ、Ｃｄ、Ｉｎ、Ｓｎ、Ｈｇ、Ｔｌ、Ｐｂ、Ｂｉ、Ｂ、Ａｌ（Ａｌ2Ｏ3を除く）、Ｍｇ、ＭｎもしくはＧａまたはこれらの混合物から成る群から選択される金属をゼロ原子価状態でか或は酸化物として有する上記１、２、３、４、５、６、７、８、９、１０、１１、１２、１３、１４、１５、１６または１７記載の組成物。
１９．前記ルイス酸含有アルミナ成分ｂ）がＺｎ、Ｔｉ、Ｃｏ、ＭｏもしくはＦｅまたはこれらの混合物から成る群から選択される金属をゼロ原子価状態でか或は酸化物として有する記１７記載の組成物。
２０．前記アルミナ成分ｂ）のルイス酸金属がＺｎを含んで成る上記１７記載の組成物。
２１．前記成分ｂ）のルイス酸金属基質がアルミニウムである上記１７記載の組成物。  ２２．前記アルミナが１から１５０μの粒子サイズおよび３０から４００ｍ2／ｇの表面積を有する上記２０記載の組成物。
２３．成分ｂ）が更にランタナもしくはバリアもしくはこれらの混合物も含有するルイス酸含有アルミナである上記１８記載の組成物。
２４．この組成物が粒子を含んでいて、この粒子が成分ａ）の一部として前記Ｙ型ゼオライトを２０から４０重量パーセント含有し、前記成分ｂ）を５０重量パーセント以上含有しかつ無機結合剤を１０から３０重量パーセント含有して成り、前記Ｙ型ゼオライトが成分ｂ）の５０重量パーセント未満の量で存在する上記１記載の組成物。
２５．この組成物がＹ型ゼオライト含有量が２０から９０重量パーセントで無機酸化物マトリックス含有量が８０から１０重量パーセントの成分ａ）の粒子と成分ｂ）の粒子の混合物を含んで成る上記１記載の組成物。
２６．成分ａ）の粒子がＹ型ゼオライトを６０から８０重量パーセント含んで成る上記２４記載の組成物。
２７．流動接触分解装置の接触分解反応槽の中で有機硫黄化合物を含有する炭化水素原料を流動分解用触媒組成物のインベントリーと接触させ、前記反応槽から液状および気体状生成物流れを取り出し、前記インベントリーの一部を前記装置に含まれる再生装置に移送して混入物を除去した後、それを前記反応槽に戻し、前記インベントリーの一部を前記装置から取り出すと同時にそれを新鮮な触媒組成物と交換することで前記インベントリーを平衡状態にすることを含んで成る有機硫黄化合物含有炭化水素原料の改良接触分解方法であって、前記装置の中の流動分解用触媒組成物のインベントリーを上記１、２または３記載の組成物で構成させそして沸点が約２２０℃以下の液状生成物を回収するが、前記液状生成物の硫黄含有量が、平衡活性が３未満であるか或はルイス酸含有アルミナが５０重量パーセント未満であるか或は両方であるＦＣＣ用ゼオライト触媒で構成されている組成物を用いた時に達成される硫黄含有量よりも少なくとも１５重量パーセント低いことを含んで成る改良された接触分解方法。
【国際調査報告】
2005510337.tif 000008
2005510337.tif 000009
2005510337.tif 000010